【手続補正書】
【提出日】令和2年7月9日(2020.7.9)
【手続補正１】
【補正対象書類名】特許請求の範囲
【補正対象項目名】全文
【補正方法】変更
【補正の内容】
【特許請求の範囲】
【請求項１】
式（Ａ）の繰り返し単位を含む架橋ポリマーであって、
【化５０】
2019530760.tif 000001
式中、
Ｒ１０１、Ｒ１０２、Ｒ１０４、及びＲ１０５が、不在、結合、アルキル、ペルフルオロアルキル、ヘテロアルキル、アリール、アラルキル、及び架橋部分からそれぞれ独立して選択され；
前記架橋部分が、式（Ａ）の第１の繰り返し単位と第２の繰り返し単位とを架橋し、
式（Ａ）の前記第１の繰り返し単位において、Ｒ１０１、Ｒ１０２、Ｒ１０４、及びＲ１０５のうち少なくとも１つが前記架橋部分であり；
式（Ａ）の前記第２の繰り返し単位において、Ｒ１０１、Ｒ１０２、Ｒ１０４、及びＲ１０５のうち少なくとも１つが、式（Ａ）の架橋された前記第１の繰り返し単位上の前記架橋部分に結合した結合であり；
但し、
Ｒ１０１、Ｒ１０２、Ｒ１０４、及びＲ１０５のうち少なくとも１つが架橋部分及び結合から選択され、前記結合が架橋部分に結合するように構成され；
Ｒ１０１及びＲ１０２のうち少なくとも１つが、アルキル、ペルフルオロアルキル、ヘテロアルキル、アリール、及びアラルキルから選択され；
Ｒ１０１及びＲ１０２のうち１つが不在である場合、前記不在のＲ１０１又はＲ１０２を含むベンズイミダゾリル基が中性であり；
Ｒ１０４及びＲ１０５のうち少なくとも１つが、アルキル、ペルフルオロアルキル、ヘテロアルキル、アリール、及びアラルキルから選択され；
Ｒ１０４及びＲ１０５のうち１つが不在である場合、前記不在のＲ１０４又はＲ１０５を含むベンズイミダゾリル基が中性であり；
Ｒ１０３、Ｒ１０６、Ｒ１１５、Ｒ１１７、Ｒ１１８、及びＲ１１９が、水素（Ｈ）、アルキル、ペルフルオロアルキル、ヘテロアルキル、アリール、アラルキル、及びヘテロアリールからそれぞれ独立して選択され；
Ｒ１１６が、結合、アルキレン、ペルフルオロアルキレン、ヘテロアルキレン、アリーレン、アラルキレン、及びヘテロアリーレンから選択され、前記アルキレン、ペルフルオロアルキレン、ヘテロアルキレン、アリーレン、アラルキレン、及びヘテロアリーレンが、アルキル、ペルフルオロアルキル、ヘテロアルキル、及びハロから独立して選択される１、２、３、又は４の置換基で、それぞれ任意選択的に置換され；
Ｒ１０７、Ｒ１１０、Ｒ１１１、及びＲ１１４が、アルキル、ペルフルオロアルキル、ヘテロアルキル、アルコキシ、ペルフルオロアルコキシ、ハロ、アリール、及びヘテロアリールからそれぞれ独立して選択され；
Ｒ１０８、Ｒ１０９、Ｒ１１２、及びＲ１１３が、水素（Ｈ）、アルキル、ペルフルオロアルキル、及びヘテロアルキルからそれぞれ独立して選択される、
架橋ポリマー。
【請求項２】
請求項１に記載の架橋ポリマーであって、
（ｉ）前記ポリマーが式（Ａ−Ａ）の繰り返し単位を含み、
【化５１】
2019530760.tif 000002
式中、
Ｒ１０１、Ｒ１０２、Ｒ１０４、及びＲ１０５が、不在、結合、アルキル、ペルフルオロアルキル、ヘテロアルキル、アリール、アラルキル、及び架橋部分からそれぞれ独立して選択され；
前記架橋部分が、式（Ａ−Ａ）の第１の繰り返し単位と第２の繰り返し単位とを架橋し、
式（Ａ−Ａ）の前記第１の繰り返し単位において、Ｒ１０１、Ｒ１０２、Ｒ１０４、及びＲ１０５のうち少なくとも１つが前記架橋部分であり；
式（Ａ−Ａ）の前記第２の繰り返し単位において、Ｒ１０１、Ｒ１０２、Ｒ１０４、及びＲ１０５のうち少なくとも１つが、式（Ａ−Ａ）の架橋された前記第１の繰り返し単位上の前記架橋部分に結合した結合であり；
但し、
Ｒ１０１、Ｒ１０２、Ｒ１０４、及びＲ１０５のうち少なくとも１つが架橋部分及び結合から選択され、前記結合が架橋部分に結合するように構成され；
Ｒ１０１及びＲ１０２のうち少なくとも１つが、アルキル、ペルフルオロアルキル、ヘテロアルキル、アリール、及びアラルキルから選択され；
Ｒ１０１及びＲ１０２のうち１つが不在である場合、前記不在のＲ１０１又はＲ１０２を含むベンズイミダゾリル基が中性であり；
Ｒ１０４及びＲ１０５のうち少なくとも１つが、アルキル、ペルフルオロアルキル、ヘテロアルキル、アリール、及びアラルキルから選択され；
Ｒ１０４及びＲ１０５のうち１つが不在である場合、前記不在のＲ１０４又はＲ１０５を含むベンズイミダゾリル基が中性であり；
Ｒ１０３、Ｒ１０６、Ｒ１１５、Ｒ１１７、Ｒ１１８、及びＲ１１９が、水素（Ｈ）、アルキル、ペルフルオロアルキル、ヘテロアルキル、アリール、アラルキル、及びヘテロアリールからそれぞれ独立して選択され；
Ｒ１１６が、結合、アルキレン、ペルフルオロアルキレン、ヘテロアルキレン、アリーレン、アラルキレン、及びヘテロアリーレンから選択され、前記アルキレン、ペルフルオロアルキレン、ヘテロアルキレン、アリーレン、アラルキレン、及びヘテロアリーレンが、アルキル、ペルフルオロアルキル、ヘテロアルキル、及びハロから独立して選択される１、２、３、又は４の置換基で、それぞれ任意選択的に置換され；
Ｒ１０７、Ｒ１１０、Ｒ１１１、及びＲ１１４が、アルキル、ペルフルオロアルキル、ヘテロアルキル、アルコキシ、ペルフルオロアルコキシ、ハロ、アリール、及びヘテロアリールからそれぞれ独立して選択され；
Ｒ１０８、Ｒ１０９、Ｒ１１２、及びＲ１１３が、水素（Ｈ）、アルキル、ペルフルオロアルキル、及びヘテロアルキルからそれぞれ独立して選択されるか、又は、
（ｉｉ）前記ポリマーが式（Ａ−Ｂ）の繰り返し単位を含み、
【化５２】
2019530760.tif 000003
式中、
Ｒ１０１、Ｒ１０２、Ｒ１０４、及びＲ１０５が、不在、結合、アルキル、ペルフルオロアルキル、ヘテロアルキル、アリール、アラルキル、及び架橋部分からそれぞれ独立して選択され；
前記架橋部分が、式（Ａ−Ｂ）の第１の繰り返し単位と第２の繰り返し単位とを架橋し、
式（Ａ−Ｂ）の前記第１の繰り返し単位において、Ｒ１０１、Ｒ１０２、Ｒ１０４、及びＲ１０５のうち少なくとも１つが前記架橋部分であり；
式（Ａ−Ｂ）の前記第２の繰り返し単位において、Ｒ１０１、Ｒ１０２、Ｒ１０４、及びＲ１０５のうち少なくとも１つが、式（Ａ−Ｂ）の架橋された前記第１の繰り返し単位上の前記架橋部分に結合した結合であり；
但し、
Ｒ１０１、Ｒ１０２、Ｒ１０４、及びＲ１０５のうち少なくとも１つが架橋部分及び結合から選択され、前記結合が架橋部分に結合するように構成され；
Ｒ１０１及びＲ１０２のうち少なくとも１つが、アルキル、ペルフルオロアルキル、ヘテロアルキル、アリール、及びアラルキルから選択され；
Ｒ１０１及びＲ１０２のうち１つが不在である場合、前記不在のＲ１０１又はＲ１０２を含むベンズイミダゾリル基が中性であり；
Ｒ１０４及びＲ１０５のうち少なくとも１つが、アルキル、ペルフルオロアルキル、ヘテロアルキル、アリール、及びアラルキルから選択され；
Ｒ１０４及びＲ１０５のうち１つが不在である場合、前記不在のＲ１０４又はＲ１０５を含むベンズイミダゾリル基が中性であり；
Ｒ１０３、Ｒ１０６、Ｒ１１５、Ｒ１１７、Ｒ１１８、及びＲ１１９が、水素（Ｈ）、アルキル、ペルフルオロアルキル、ヘテロアルキル、アリール、アラルキル、及びヘテロアリールからそれぞれ独立して選択され；
Ｒ１１６が、結合、アルキレン、ペルフルオロアルキレン、ヘテロアルキレン、アリーレン、アラルキレン、及びヘテロアリーレンから選択され、前記アルキレン、ペルフルオロアルキレン、ヘテロアルキレン、アリーレン、アラルキレン、及びヘテロアリーレンが、アルキル、ペルフルオロアルキル、ヘテロアルキル、及びハロから独立して選択される１、２、３、又は４の置換基で、それぞれ任意選択的に置換され；
Ｒ１０７、Ｒ１１０、Ｒ１１１、及びＲ１１４が、アルキル、ペルフルオロアルキル、ヘテロアルキル、アルコキシ、ペルフルオロアルコキシ、ハロ、アリール、及びヘテロアリールからそれぞれ独立して選択され；
Ｒ１０８、Ｒ１０９、Ｒ１１２、及びＲ１１３が、水素（Ｈ）、アルキル、ペルフルオロアルキル、及びヘテロアルキルからそれぞれ独立して選択されるか、又は、
（ｉｉｉ）前記ポリマーが式（Ａ−Ｃ）の繰り返し単位を含み、
【化５３】
2019530760.tif 000004
式中、
Ｒ１０１、Ｒ１０２、Ｒ１０４、及びＲ１０５が、不在、結合、アルキル、ペルフルオロアルキル、ヘテロアルキル、アリール、アラルキル、及び架橋部分からそれぞれ独立して選択され；
前記架橋部分が、式（Ａ−Ｃ）の第１の繰り返し単位と第２の繰り返し単位とを架橋し、
式（Ａ−Ｃ）の前記第１の繰り返し単位において、Ｒ１０１、Ｒ１０２、Ｒ１０４、及びＲ１０５のうち少なくとも１つが前記架橋部分であり；
式（Ａ−Ｃ）の前記第２の繰り返し単位において、Ｒ１０１、Ｒ１０２、Ｒ１０４、及びＲ１０５のうち少なくとも１つが、式（Ａ−Ｃ）の架橋された前記第１の繰り返し単位上の前記架橋部分に結合した結合であり；
但し、
Ｒ１０１、Ｒ１０２、Ｒ１０４、及びＲ１０５のうち少なくとも１つが架橋部分及び結合から選択され、前記結合が架橋部分に結合するように構成され；
Ｒ１０１及びＲ１０２のうち少なくとも１つが、アルキル、ペルフルオロアルキル、ヘテロアルキル、アリール、及びアラルキルから選択され；
Ｒ１０１及びＲ１０２のうち１つが不在である場合、前記不在のＲ１０１又はＲ１０２を含むベンズイミダゾリル基が中性であり；
Ｒ１０４及びＲ１０５のうち少なくとも１つが、アルキル、ペルフルオロアルキル、ヘテロアルキル、アリール、及びアラルキルから選択され；
Ｒ１０４及びＲ１０５のうち１つが不在である場合、前記不在のＲ１０４又はＲ１０５を含むベンズイミダゾリル基が中性であり；
Ｒ１０３、Ｒ１０６、Ｒ１１５、Ｒ１１７、Ｒ１１８、及びＲ１１９が、水素（Ｈ）、アルキル、ペルフルオロアルキル、ヘテロアルキル、アリール、アラルキル、及びヘテロアリールからそれぞれ独立して選択され；
Ｒ１１６が、結合、アルキレン、ペルフルオロアルキレン、ヘテロアルキレン、アリーレン、アラルキレン、及びヘテロアリーレンから選択され、前記アルキレン、ペルフルオロアルキレン、ヘテロアルキレン、アリーレン、アラルキレン、及びヘテロアリーレンが、アルキル、ペルフルオロアルキル、ヘテロアルキル、及びハロから独立して選択される１、２、３、又は４の置換基で、それぞれ任意選択的に置換され；
Ｒ１０７、Ｒ１１０、Ｒ１１１、及びＲ１１４が、アルキル、ペルフルオロアルキル、ヘテロアルキル、アルコキシ、ペルフルオロアルコキシ、ハロ、アリール、及びヘテロアリールからそれぞれ独立して選択され；
Ｒ１０８、Ｒ１０９、Ｒ１１２、及びＲ１１３が、水素、アルキル、ペルフルオロアルキル、及びヘテロアルキルからそれぞれ独立して選択されるか、又は、
（ｉｖ）前記ポリマーが式（Ａ−Ｄ）の繰り返し単位を含み、
【化５４】
2019530760.tif 000005
式中、
Ｒ１０１、Ｒ１０２、Ｒ１０４、及びＲ１０５が、不在、結合、アルキル、ペルフルオロアルキル、ヘテロアルキル、アリール、アラルキル、及び架橋部分からそれぞれ独立して選択され；
前記架橋部分が、式（Ａ−Ｄ）の第１の繰り返し単位と第２の繰り返し単位とを架橋し、
式（Ａ−Ｄ）の前記第１の繰り返し単位において、Ｒ１０１、Ｒ１０２、Ｒ１０４、及びＲ１０５のうち少なくとも１つが前記架橋部分であり；
式（Ａ−Ｄ）の前記第２の繰り返し単位において、Ｒ１０１、Ｒ１０２、Ｒ１０４、及びＲ１０５のうち少なくとも１つが、式（Ａ−Ｄ）の架橋された前記第１の繰り返し単位上の前記架橋部分に結合した結合であり；
但し、
Ｒ１０１、Ｒ１０２、Ｒ１０４、及びＲ１０５のうち少なくとも１つが架橋部分及び結合から選択され、前記結合が架橋部分に結合するように構成され；
Ｒ１０１及びＲ１０２のうち少なくとも１つが、アルキル、ペルフルオロアルキル、ヘテロアルキル、アリール、及びアラルキルから選択され；
Ｒ１０１及びＲ１０２のうち１つが不在である場合、前記不在のＲ１０１又はＲ１０２を含むベンズイミダゾリル基が中性であり；
Ｒ１０４及びＲ１０５のうち少なくとも１つが、アルキル、ペルフルオロアルキル、ヘテロアルキル、アリール、及びアラルキルから選択され；
Ｒ１０４及びＲ１０５のうち１つが不在である場合、前記不在のＲ１０４又はＲ１０５を含むベンズイミダゾリル基が中性であり；
Ｒ１０３、Ｒ１０６、Ｒ１１５、Ｒ１１７、Ｒ１１８、及びＲ１１９が、水素、アルキル、ペルフルオロアルキル、ヘテロアルキル、アリール、アラルキル、及びヘテロアリールからそれぞれ独立して選択され；
Ｒ１１６が、結合、アルキレン、ペルフルオロアルキレン、ヘテロアルキレン、アリーレン、アラルキレン、及びヘテロアリーレンから選択され、前記アルキレン、ペルフルオロアルキレン、ヘテロアルキレン、アリーレン、アラルキレン、及びヘテロアリーレンが、アルキル、ペルフルオロアルキル、ヘテロアルキル、及びハロから独立して選択される１、２、３、又は４の置換基で、それぞれ任意選択的に置換され；
Ｒ１０７、Ｒ１１０、Ｒ１１１、及びＲ１１４が、アルキル、ペルフルオロアルキル、ヘテロアルキル、アルコキシ、ペルフルオロアルコキシ、ハロ、アリール、及びヘテロアリールからそれぞれ独立して選択され；
Ｒ１０８、Ｒ１０９、Ｒ１１２、及びＲ１１３が、水素、アルキル、ペルフルオロアルキル、及びヘテロアルキルからそれぞれ独立して選択される、
架橋ポリマー。
【請求項３】
請求項１又は２に記載の架橋ポリマーであって、
Ｒ１０１、Ｒ１０２、Ｒ１０４、及びＲ１０５のうち少なくとも１つが架橋部分であるか、又は、
Ｒ１０１、Ｒ１０２、Ｒ１０４、及びＲ１０５のうち少なくとも１つが、架橋部分に結合するように構成される結合であり、任意選択で、
（ｉ）Ｒ１０１、Ｒ１０２、Ｒ１０４、及びＲ１０５が、不在、結合、アルキル、ペルフルオロアルキル、ヘテロアルキル、アリール、及び架橋部分からそれぞれ独立して選択され；但し、
Ｒ１０１及びＲ１０２のうち少なくとも１つが、アルキル、ペルフルオロアルキル、ヘテロアルキル、及びアリールから選択され；
Ｒ１０４及びＲ１０５のうち少なくとも１つが、アルキル、ペルフルオロアルキル、ヘテロアルキル、及びアリールから選択されるか、又は、
（ｉｉ）Ｒ１０１、Ｒ１０２、Ｒ１０４、及びＲ１０５が、不在、結合、アルキル、ペルフルオロアルキル、ヘテロアルキル、及び架橋部分からそれぞれ独立して選択され；但し、
Ｒ１０１及びＲ１０２のうち少なくとも１つが、アルキル、ペルフルオロアルキル、及びヘテロアルキルから選択され；
Ｒ１０４及びＲ１０５のうち少なくとも１つが、アルキル、ペルフルオロアルキル、及びヘテロアルキルから選択されるか、又は
（ｉｉｉ）Ｒ１０１、Ｒ１０２、Ｒ１０４、及びＲ１０５が、不在、結合、メチル、トリフルオロメチル、及び架橋部分からそれぞれ独立して選択され；但し、
Ｒ１０１及びＲ１０２のうち少なくとも１つが、メチル及びトリフルオロメチルから選択され；
Ｒ１０４及びＲ１０５のうち少なくとも１つが、メチル及びトリフルオロメチルから選択される、
架橋ポリマー。
【請求項４】
請求項１〜３のいずれか一項に記載の架橋ポリマーであって、Ｒ１０３、Ｒ１０６、Ｒ１１５、Ｒ１１７、Ｒ１１８、及びＲ１１９が、水素及びアルキルからそれぞれ独立して選択されるか、又は、
Ｒ１０３、Ｒ１０６、Ｒ１１５、Ｒ１１７、Ｒ１１８、及びＲ１１９がそれぞれ水素である、架橋ポリマー。
【請求項５】
請求項１〜４のいずれか一項に記載の架橋ポリマーであって、
Ｒ１１６が、結合、アルキレン、アリーレン、及びヘテロアリーレンから選択され、前記アルキレン、アリーレン及びヘテロアリーレンが、アルキル、ペルフルオロアルキル、ヘテロアルキル、及びハロから独立して選択される１、２、３、又は４の置換基で、それぞれ任意選択的に置換されるか、又は、
Ｒ１１６が、アルキル、ペルフルオロアルキル、ヘテロアルキル、及びハロから独立して選択される１、２、３、又は４の置換基でそれぞれ任意選択的に置換されたアリーレン及びヘテロアリーレンから選択されるか、又は、
Ｒ１１６が、アルキル、ペルフルオロアルキル、ヘテロアルキル、及びハロから独立して選択される１、２、３、又は４の置換基で任意選択的に置換されたアリーレンから選択されるか、又は、
Ｒ１１６がフェニレンである、架橋ポリマー。
【請求項６】
請求項１〜５のいずれか一項に記載の架橋ポリマーであって、Ｒ１０７、Ｒ１１０、Ｒ１１１、及びＲ１１４がそれぞれ独立してアルキルであるか、又は、
Ｒ１０７、Ｒ１１０、Ｒ１１１、及びＲ１１４がそれぞれメチルであるか、又は、
Ｒ１０８、Ｒ１０９、Ｒ１１２、及びＲ１１３が、水素及びアルキルからそれぞれ独立して選択されるか、又は、
Ｒ１０８及びＲ１１２が、水素及びアルキルからそれぞれ独立して選択されるか、又は、
Ｒ１０８及びＲ１１２がそれぞれ独立してアルキルであるか、又は、
Ｒ１０８及びＲ１１２がそれぞれメチルであり、任意選択で、
Ｒ１０９及びＲ１１３がそれぞれ水素である、
架橋ポリマー。
【請求項７】
式（Ｄ−Ａ）、（Ｄ−Ｂ）、（Ｄ−Ｃ）、及び（Ｄ−Ｄ）の繰り返し単位を含む架橋ポリマーであって、
【化６０】
2019530760.tif 000006
式中、
Ｒ１０１ａ、Ｒ１０２ａ、Ｒ１０４ａ、及びＲ１０５ａが、結合、アルキル、ペルフルオロアルキル、ヘテロアルキル、アリール、アラルキル、及び架橋部分からそれぞれ独立して選択され、但し、Ｒ１０１ａ、Ｒ１０２ａ、Ｒ１０４ａ、及びＲ１０５ａのうち２つが、架橋部分及び結合から選択され、前記結合が架橋部分に結合するように構成され；Ｒ１０１ａ、Ｒ１０２ａ、Ｒ１０４ａ、及びＲ１０５ａのうち残りの２つが、アルキル、ペルフルオロアルキル、ヘテロアルキル、アリール、及びアラルキルからそれぞれ独立して選択され；
Ｒ１０１ｂ、Ｒ１０２ｂ、Ｒ１０４ｂ、及びＲ１０５ｂが、不在、結合、アルキル、ペルフルオロアルキル、ヘテロアルキル、アリール、アラルキル、及び架橋部分からそれぞれ独立して選択され、但し、Ｒ１０１ｂ、Ｒ１０２ｂ、Ｒ１０４ｂ、及びＲ１０５ｂのうち１つが架橋部分及び結合から選択され、前記結合が架橋部分に結合するように構成され；Ｒ１０１ｂ、Ｒ１０２ｂ、Ｒ１０４ｂ、及びＲ１０５ｂのうち１つが不在であり、前記不在のＲ１０１ｂ、Ｒ１０２ｂ、Ｒ１０４ｂ、又はＲ１０５ｂを含むベンズイミダゾリル基が中性であり；Ｒ１０１ｂ、Ｒ１０２ｂ、Ｒ１０４ｂ、及びＲ１０５ｂのうち残りの２つが、アルキル、ペルフルオロアルキル、ヘテロアルキル、アリール、及びアラルキルからそれぞれ独立して選択され；
Ｒ１０１ｃ、Ｒ１０２ｃ、Ｒ１０４ｃ、及びＲ１０５ｃが、結合、アルキル、ペルフルオロアルキル、ヘテロアルキル、アリール、アラルキル、及び架橋部分からそれぞれ独立して選択され、但し、Ｒ１０１ｃ、Ｒ１０２ｃ、Ｒ１０４ｃ、及びＲ１０５ｃのうち１つが架橋部分及び結合から選択され、前記結合が架橋部分に結合するように構成され；Ｒ１０１ｃ、Ｒ１０２ｃ、Ｒ１０４ｃ、及びＲ１０５ｃのうち残りの３つが、アルキル、ペルフルオロアルキル、ヘテロアルキル、アリール、及びアラルキルからそれぞれ独立して選択され、
Ｒ１０１ｄ、Ｒ１０２ｄ、Ｒ１０４ｄ、及びＲ１０５ｄが、アルキル、ペルフルオロアルキル、ヘテロアルキル、アリール、及びアラルキルからそれぞれ独立して選択され；
Ｒ１０３ａ、Ｒ１０６ａ、Ｒ１１５ａ、Ｒ１１７ａ、Ｒ１１８ａ、Ｒ１１９ａ、Ｒ１０３ｂ、Ｒ１０６ｂ、Ｒ１１５ｂ、Ｒ１１７ｂ、Ｒ１１８ｂ、Ｒ１１９ｂ、Ｒ１０３ｃ、Ｒ１０６ｃ、Ｒ１１５ｃ、Ｒ１１７ｃ、Ｒ１１８ｃ、Ｒ１１９ｃ、Ｒ１０３ｄ、Ｒ１０６ｄ、Ｒ１１５ｄ、Ｒ１１７ｄ、Ｒ１１８ｄ、及びＲ１１９ｄが、水素、アルキル、ペルフルオロアルキル、ヘテロアルキル、アリール、アラルキル、及びヘテロアリールからそれぞれ独立して選択され；
Ｒ１０７ａ、Ｒ１１０ａ、Ｒ１１１ａ、Ｒ１１４ａ、Ｒ１０７ｂ、Ｒ１１０ｂ、Ｒ１１１ｂ、Ｒ１１４ｂ、Ｒ１０７ｃ、Ｒ１１０ｃ、Ｒ１１１ｃ、Ｒ１１４ｃ、Ｒ１０７ｄ、Ｒ１１０ｄ、Ｒ１１１ｄ、及びＲ１１４ｄが、アルキル、ペルフルオロアルキル、ヘテロアルキル、アルコキシ、ペルフルオロアルコキシ、ハロ、アリール、及びヘテロアリールからそれぞれ独立して選択され；
Ｒ１０８ａ、Ｒ１０９ａ、Ｒ１１２ａ、Ｒ１１３ａ、Ｒ１０８ｂ、Ｒ１０９ｂ、Ｒ１１２ｂ、Ｒ１１３ｂ、Ｒ１０８ｃ、Ｒ１０９ｃ、Ｒ１１２ｃ、Ｒ１１３ｃ、Ｒ１０８ｄ、Ｒ１０９ｄ、Ｒ１１２ｄ、及びＲ１１３ｄが、水素、アルキル、ペルフルオロアルキル、及びヘテロアルキルからそれぞれ独立して選択され、
前記ポリマーが、ｍモルパーセントの式（Ｄ−Ａ）の繰り返し単位、ｎモルパーセントの式（Ｄ−Ｂ）の繰り返し単位、ｐモルパーセントの繰り返し単位（Ｄ−Ｃ）、及びｑモルパーセントの繰り返し単位（Ｄ−Ｄ）を含み、
ｍが１モルパーセント〜９５モルパーセントであり、
ｎが１モルパーセント〜５０モルパーセントであり、
ｐが１モルパーセント〜９５モルパーセントであり、
ｑが５モルパーセント〜９５モルパーセントであり、
ｍ＋ｎ＋ｐ＋ｑ＝１００％である、
架橋ポリマー。
【請求項８】
式（Ｉ）の繰り返し単位を含む架橋ポリマーであって、
【化６１】
2019530760.tif 000007
式（Ｉ）中、
Ｒ１、Ｒ２、Ｒ４、及びＲ５が、不在、結合、アルキル、ペルフルオロアルキル、ヘテロアルキル、アリール、アラルキル、及び架橋部分からそれぞれ独立して選択され、
前記架橋部分が、式（Ｉ）の第１の繰り返し単位と第２の繰り返し単位とを架橋し；
式（Ｉ）の前記第１の繰り返し単位において、Ｒ１、Ｒ２、Ｒ４、及びＲ５のうち少なくとも１つが前記架橋部分であり；
式（Ｉ）の前記第２の繰り返し単位において、Ｒ１、Ｒ２、Ｒ４、及びＲ５のうち少なくとも１つが、式（Ｉ）の架橋された前記第１の繰り返し単位上の前記架橋部分に結合した結合であり；
但し、
Ｒ１、Ｒ２、Ｒ４、及びＲ５のうち少なくとも１つが架橋部分及び結合から選択され、前記結合が架橋部分に結合するように構成され；
Ｒ１及びＲ２のうち少なくとも１つが、アルキル、ペルフルオロアルキル、ヘテロアルキル、アリール、及びアラルキルから選択され；
Ｒ１及びＲ２のうち１つが不在である場合、前記不在のＲ１又はＲ２を含むイミダゾリル基が中性であり；
Ｒ４及びＲ５のうち少なくとも１つが、アルキル、ペルフルオロアルキル、ヘテロアルキル、アリール、及びアラルキルから選択され；
Ｒ４及びＲ５のうち１つが不在である場合、前記不在のＲ４又はＲ５を含むイミダゾリル基が中性であり；
Ｒ３及びＲ６が、アルキル、ペルフルオロアルキル、ヘテロアルキル、アリール、アラルキル、及びヘテロアリールからそれぞれ独立して選択され；
Ｒ１５が、アルキル、ペルフルオロアルキル、ヘテロアルキル、及びハロから独立して選択される１、２、３、又は４の置換基でそれぞれ任意選択的に置換されたアルキレン、ペルフルオロアルキレン、ヘテロアルキレン、アリーレン、アラルキレン、及びヘテロアリーレンから選択され；
Ｒ１６が、結合、アリーレン、及びヘテロアリーレンから選択され、前記アリーレン及びヘテロアリーレンが、アルキル、ペルフルオロアルキル、ヘテロアルキル、及びハロから独立して選択される１、２、３、又は４の置換基で、それぞれ任意選択的に置換され；
Ｒ７、Ｒ１０、Ｒ１１、及びＲ１４が、アルキル、ペルフルオロアルキル、及びヘテロアルキルからそれぞれ独立して選択され；
Ｒ８、Ｒ９、Ｒ１２、及びＲ１３が、水素、アルキル、ペルフルオロアルキル、及びヘテロアルキルからそれぞれ独立して選択される、
架橋ポリマー。
【請求項９】
請求項８に記載の架橋ポリマーであって、
（ｉ）前記ポリマーが式（Ｉ−Ａ）の繰り返し単位を含み、
【化６２】
2019530760.tif 000008
式中、
Ｒ１、Ｒ２、Ｒ４、及びＲ５が、不在、結合、アルキル、ペルフルオロアルキル、ヘテロアルキル、アリール、アラルキル、及び架橋部分からそれぞれ独立して選択され；
前記架橋部分が、式（Ｉ−Ａ）の第１の繰り返し単位と第２の繰り返し単位とを架橋し、
式（Ｉ−Ａ）の前記第１の繰り返し単位において、Ｒ１、Ｒ２、Ｒ４、及びＲ５のうち少なくとも１つが前記架橋部分であり；
式（Ｉ−Ａ）の前記第２の繰り返し単位において、Ｒ１、Ｒ２、Ｒ４、及びＲ５のうち少なくとも１つが、式（Ｉ−Ａ）の架橋された前記第１の繰り返し単位上の前記架橋部分に結合した結合であり、
但し、
Ｒ１、Ｒ２、Ｒ４、及びＲ５のうち少なくとも１つが架橋部分及び結合から選択され、前記結合が架橋部分に結合するように構成され；
Ｒ１及びＲ２のうち少なくとも１つが、アルキル、ペルフルオロアルキル、ヘテロアルキル、アリール、及びアラルキルから選択され、
Ｒ１及びＲ２のうち１つが不在である場合、前記不在のＲ１又はＲ２を含むイミダゾリル基が中性であり；
Ｒ４及びＲ５のうち少なくとも１つが、アルキル、ペルフルオロアルキル、ヘテロアルキル、アリール、及びアラルキルから選択され；
Ｒ４及びＲ５のうち１つが不在である場合、前記不在のＲ４又はＲ５を含むイミダゾリル基が中性であり；
Ｒ３及びＲ６が、アルキル、ペルフルオロアルキル、ヘテロアルキル、アリール、アラルキル、及びヘテロアリールからそれぞれ独立して選択され；
Ｒ１５が、アルキル、ペルフルオロアルキル、ヘテロアルキル、及びハロから独立して選択される１、２、３、又は４の置換基でそれぞれ任意選択的に置換されたアルキレン、ペルフルオロアルキレン、ヘテロアルキレン、アリーレン、アラルキレン、及びヘテロアリーレンから選択され；
Ｒ１６が、結合、アリーレン、及びヘテロアリーレンから選択され、前記アリーレン及びヘテロアリーレンが、アルキル、ペルフルオロアルキル、ヘテロアルキル、及びハロから独立して選択される１、２、３、又は４の置換基で、それぞれ任意選択的に置換され；
Ｒ７、Ｒ１０、Ｒ１１、及びＲ１４が、アルキル、ペルフルオロアルキル、及びヘテロアルキルからそれぞれ独立して選択され；
Ｒ８、Ｒ９、Ｒ１２、及びＲ１３が、水素、アルキル、ペルフルオロアルキル、及びヘテロアルキルからそれぞれ独立して選択されるか、又は、
（ｉｉ）前記ポリマーが式（Ｉ−Ｂ）の繰り返し単位を含み、
【化６３】
2019530760.tif 000009
式中、
Ｒ１、Ｒ２、Ｒ４、及びＲ５が、不在、結合、アルキル、ペルフルオロアルキル、ヘテロアルキル、アリール、アラルキル、及び架橋部分からそれぞれ独立して選択され；
前記架橋部分が、式（Ｉ−Ｂ）の第１の繰り返し単位と第２の繰り返し単位とを架橋し、
式（Ｉ−Ｂ）の前記第１の繰り返し単位において、Ｒ１、Ｒ２、Ｒ４、及びＲ５のうち少なくとも１つが前記架橋部分であり；
式（Ｉ−Ｂ）の前記第２の繰り返し単位において、Ｒ１、Ｒ２、Ｒ４、及びＲ５のうち少なくとも１つが、式（Ｉ−Ｂ）の架橋された前記第１の繰り返し単位上の前記架橋部分に結合した結合であり；
但し、
Ｒ１、Ｒ２、Ｒ４、及びＲ５のうち少なくとも１つが架橋部分及び結合から選択され、前記結合が架橋部分に結合するように構成され；
Ｒ１及びＲ２のうち少なくとも１つが、アルキル、ペルフルオロアルキル、ヘテロアルキル、アリール、及びアラルキルから選択され、
Ｒ１及びＲ２のうち１つが不在である場合、前記不在のＲ１又はＲ２を含むイミダゾリル基が中性であり；
Ｒ４及びＲ５のうち少なくとも１つが、アルキル、ペルフルオロアルキル、ヘテロアルキル、アリール、及びアラルキルから選択され；
Ｒ４及びＲ５のうち１つが不在である場合、前記不在のＲ４又はＲ５を含むイミダゾリル基が中性であり；
Ｒ３及びＲ６が、アルキル、ペルフルオロアルキル、ヘテロアルキル、アリール、アラルキル、及びヘテロアリールからそれぞれ独立して選択され；
Ｒ１５が、アルキル、ペルフルオロアルキル、ヘテロアルキル、及びハロから独立して選択される１、２、３、又は４の置換基でそれぞれ任意選択的に置換されたアルキレン、ペルフルオロアルキレン、ヘテロアルキレン、アリーレン、アラルキレン、及びヘテロアリーレンから選択され；
Ｒ１６が、結合、アリーレン、及びヘテロアリーレンから選択され、前記アリーレン及びヘテロアリーレンが、アルキル、ペルフルオロアルキル、ヘテロアルキル、及びハロから独立して選択される１、２、３、又は４の置換基で、それぞれ任意選択的に置換され；
Ｒ７、Ｒ１０、Ｒ１１、及びＲ１４が、アルキル、ペルフルオロアルキル、及びヘテロアルキルからそれぞれ独立して選択され；
Ｒ８、Ｒ９、Ｒ１２、及びＲ１３が、水素、アルキル、ペルフルオロアルキル、及びヘテロアルキルからそれぞれ独立して選択されるか、又は、
（ｉｉｉ）前記ポリマーが式（Ｉ−Ｃ）の繰り返し単位を含み、
【化６４】
2019530760.tif 000010
式中、
Ｒ１、Ｒ２、Ｒ４、及びＲ５が、不在、結合、アルキル、ペルフルオロアルキル、ヘテロアルキル、アリール、アラルキル、及び架橋部分からそれぞれ独立して選択され；
前記架橋部分が、式（Ｉ−Ｃ）の第１の繰り返し単位と第２の繰り返し単位とを架橋し、
式（Ｉ−Ｃ）の前記第１の繰り返し単位において、Ｒ１、Ｒ２、Ｒ４、及びＲ５のうち少なくとも１つが前記架橋部分であり；
式（Ｉ−Ｃ）の前記第２の繰り返し単位において、Ｒ１、Ｒ２、Ｒ４、及びＲ５のうち少なくとも１つが、式（Ｉ−Ｃ）の架橋された前記第１の繰り返し単位上の前記架橋部分に結合した結合であり、
但し、
Ｒ１、Ｒ２、Ｒ４、及びＲ５のうち少なくとも１つが架橋部分及び結合から選択され、前記結合が架橋部分に結合するように構成され；
Ｒ１及びＲ２のうち少なくとも１つが、アルキル、ペルフルオロアルキル、ヘテロアルキル、アリール、及びアラルキルから選択され、
Ｒ１及びＲ２のうち１つが不在である場合、前記不在のＲ１及びＲ２を含むイミダゾリル基が中性であり；
Ｒ４及びＲ５のうち少なくとも１つが、アルキル、ペルフルオロアルキル、ヘテロアルキル、アリール、及びアラルキルから選択され；
Ｒ４及びＲ５のうち１つが不在である場合、前記不在のＲ４又はＲ５を含むイミダゾリル基が中性であり；
Ｒ３及びＲ６が、アルキル、ペルフルオロアルキル、ヘテロアルキル、アリール、アラルキル、及びヘテロアリールからそれぞれ独立して選択され；
Ｒ１５が、アルキル、ペルフルオロアルキル、ヘテロアルキル、及びハロから独立して選択される１、２、３、又は４の置換基でそれぞれ任意選択的に置換されたアルキレン、ペルフルオロアルキレン、ヘテロアルキレン、アリーレン、アラルキレン、及びヘテロアリーレンから選択され；
Ｒ１６が、結合、アリーレン、及びヘテロアリーレンから選択され、前記アリーレン及びヘテロアリーレンが、アルキル、ペルフルオロアルキル、ヘテロアルキル、及びハロから独立して選択される１、２、３、又は４の置換基で、それぞれ任意選択的に置換され；
Ｒ７、Ｒ１０、Ｒ１１、及びＲ１４が、アルキル、ペルフルオロアルキル、及びヘテロアルキルからそれぞれ独立して選択され；
Ｒ８、Ｒ９、Ｒ１２、及びＲ１３が、水素、アルキル、ペルフルオロアルキル、及びヘテロアルキルからそれぞれ独立して選択されるか、又は、
（ｉｖ）前記ポリマーが式（Ｉ−Ｄ）の繰り返し単位を含み、
【化６５】
2019530760.tif 000011
式中、
Ｒ１、Ｒ２、Ｒ４、及びＲ５が、不在、結合、アルキル、ペルフルオロアルキル、ヘテロアルキル、アリール、アラルキル、及び架橋部分からそれぞれ独立して選択され；
前記架橋部分が、式（Ｉ−Ｄ）の第１の繰り返し単位と第２の繰り返し単位とを架橋し、
式（Ｉ−Ｄ）の前記第１の繰り返し単位において、Ｒ１、Ｒ２、Ｒ４、及びＲ５のうち少なくとも１つが前記架橋部分であり；
式（Ｉ−Ｄ）の前記第２の繰り返し単位において、Ｒ１、Ｒ２、Ｒ４、及びＲ５のうち少なくとも１つが、式（Ｉ−Ｄ）の架橋された前記第１の繰り返し単位上の前記架橋部分に結合した結合であり、
但し、
Ｒ１、Ｒ２、Ｒ４、及びＲ５のうち少なくとも１つが架橋部分及び結合から選択され、前記結合が架橋部分に結合するように構成され；
Ｒ１及びＲ２のうち少なくとも１つが、アルキル、ペルフルオロアルキル、ヘテロアルキル、アリール、及びアラルキルから選択され、
Ｒ１及びＲ２のうち１つが不在である場合、前記不在のＲ１又はＲ２を含むイミダゾリル基が中性であり；
Ｒ４及びＲ５のうち少なくとも１つが、アルキル、ペルフルオロアルキル、ヘテロアルキル、アリール、及びアラルキルから選択され；
Ｒ４及びＲ５のうち１つが不在である場合、前記不在のＲ４又はＲ５を含むイミダゾリル基が中性であり；
Ｒ３及びＲ６が、アルキル、ペルフルオロアルキル、ヘテロアルキル、アリール、アラルキル、及びヘテロアリールからそれぞれ独立して選択され；
Ｒ１５が、アルキル、ペルフルオロアルキル、ヘテロアルキル、及びハロから独立して選択される１、２、３、又は４の置換基でそれぞれ任意選択的に置換されたアルキレン、ペルフルオロアルキレン、ヘテロアルキレン、アリーレン、アラルキレン、及びヘテロアリーレンから選択され；
Ｒ１６が、結合、アリーレン、及びヘテロアリーレンから選択され、前記アリーレン及びヘテロアリーレンが、アルキル、ペルフルオロアルキル、ヘテロアルキル、及びハロから独立して選択される１、２、３、又は４の置換基で、それぞれ任意選択的に置換され；
Ｒ７、Ｒ１０、Ｒ１１、及びＲ１４が、アルキル、ペルフルオロアルキル、及びヘテロアルキルからそれぞれ独立して選択され；
Ｒ８、Ｒ９、Ｒ１２、及びＲ１３が、水素、アルキル、ペルフルオロアルキル、及びヘテロアルキルからそれぞれ独立して選択される、
架橋ポリマー。
【請求項１０】
請求項８又は９に記載の架橋ポリマーであって、
（ｉ）Ｒ１、Ｒ２、Ｒ４、及びＲ５のうち少なくとも１つが架橋部分であるか、又は、
（ｉｉ）Ｒ１、Ｒ２、Ｒ４、及びＲ５のうち少なくとも１つが、架橋部分に結合するように構成される結合であるか、又は、
（ｉｉｉ）Ｒ１、Ｒ２、Ｒ４、及びＲ５が、不在、結合、アルキル、ペルフルオロアルキル、ヘテロアルキル、アリール、及び架橋部分からそれぞれ独立して選択され；但し、
Ｒ１及びＲ２のうち少なくとも１つが、アルキル、ペルフルオロアルキル、ヘテロアルキル、及びアリールから選択され；
Ｒ４及びＲ５のうち少なくとも１つが、アルキル、ペルフルオロアルキル、ヘテロアルキル、及びアリールから選択されるか、又は、
（ｉｖ）Ｒ１、Ｒ２、Ｒ４、及びＲ５が、不在、結合、アルキル、ペルフルオロアルキル、ヘテロアルキル、及び架橋部分からそれぞれ独立して選択され；但し、
Ｒ１及びＲ２のうち少なくとも１つが、アルキル、ペルフルオロアルキル、及びヘテロアルキルから選択され；
Ｒ４及びＲ５のうち少なくとも１つが、アルキル、ペルフルオロアルキル、及びヘテロアルキルから選択されるか、又は、
（ｖ）Ｒ１、Ｒ２、Ｒ４、及びＲ５が、不在、結合、メチル、トリフルオロメチル、及び架橋部分からそれぞれ独立して選択され；但し、
Ｒ１及びＲ２のうち少なくとも１つが、メチル及びトリフルオロメチルから選択され；
Ｒ４及びＲ５のうち少なくとも１つが、メチル及びトリフルオロメチルから選択される、
架橋ポリマー。
【請求項１１】
請求項８〜１０のいずれか一項に記載の架橋ポリマーであって、Ｒ３及びＲ６がそれぞれ独立してアリールであるか、又は、
Ｒ３及びＲ６がそれぞれ独立してフェニルであるか、又は、
Ｒ３及びＲ６がそれぞれ独立してメチルである、架橋ポリマー。
【請求項１２】
請求項８〜１２のいずれか一項に記載の架橋ポリマーであって、Ｒ１５及びＲ１６が、アルキル及びハロから独立して選択される１、２、３、又は４の置換基でそれぞれ任意選択的に置換されたアリーレン及びヘテロアリーレンから、それぞれ独立して選択されるか、又は、
Ｒ１５及びＲ１６がそれぞれ独立して、アルキル及びハロから独立して選択される１、２、３、又は４の置換基で任意選択的に置換されたアリーレンであるか、又は、
Ｒ１５及びＲ１６がそれぞれ、アルキル及びハロから独立して選択される１、２、３、又は４の置換基で任意選択的に置換されたフェニレンであるか、又は、
Ｒ１５及びＲ１６がそれぞれフェニレンであり、任意選択で、
Ｒ７、Ｒ１０、Ｒ１１、及びＲ１４がそれぞれ独立してアルキルであるか、又は、
Ｒ７、Ｒ１０、Ｒ１１、及びＲ１４がそれぞれ独立してメチルである、架橋ポリマー。
【請求項１３】
式（ＩＶ−Ａ）、（ＩＶ−Ｂ）、（ＩＶ−Ｃ）、及び（ＩＶ−Ｄ）の繰り返し単位を含む架橋ポリマーであって、
【化７１】
2019530760.tif 000012
式中、
Ｒ１ａ、Ｒ２ａ、Ｒ４ａ、及びＲ５ａが、結合、アルキル、ペルフルオロアルキル、ヘテロアルキル、アリール、アラルキル、及び架橋部分からそれぞれ独立して選択され、但し、Ｒ１ａ、Ｒ２ａ、Ｒ４ａ、及びＲ５ａのうち２つが、架橋部分及び結合からそれぞれ独立して選択され、前記結合が架橋部分に結合するように構成され；Ｒ１ａ、Ｒ２ａ、Ｒ４ａ、及びＲ５ａのうち残りの２つが、アルキル、ペルフルオロアルキル、ヘテロアルキル、アリール、及びアラルキルからそれぞれ独立して選択され；
Ｒ１ｂ、Ｒ２ｂ、Ｒ４ｂ、及びＲ５ｂが、不在、結合、アルキル、ペルフルオロアルキル、ヘテロアルキル、アリール、アラルキル、及び架橋部分からそれぞれ独立して選択され、但し、Ｒ１ｂ、Ｒ２ｂ、Ｒ４ｂ、及びＲ５ｂのうち１つが架橋部分及び結合から選択され、前記結合が架橋部分に結合するように構成され；Ｒ１ｂ、Ｒ２ｂ、Ｒ４ｂ、及びＲ５ｂのうち１つが不在であり、前記不在のＲ１ｂ、Ｒ２ｂ、Ｒ４ｂ、又はＲ５ｂを含むイミダゾリル基が中性であり；Ｒ１ｂ、Ｒ２ｂ、Ｒ４ｂ、及びＲ５ｂのうち残りの２つが、アルキル、ペルフルオロアルキル、ヘテロアルキル、アリール、及びアラルキルからそれぞれ独立して選択され；
Ｒ１ｃ、Ｒ２ｃ、Ｒ４ｃ、及びＲ５ｃが、結合、アルキル、ペルフルオロアルキル、ヘテロアルキル、アリール、アラルキル、及び架橋部分からそれぞれ独立して選択され、但し、Ｒ１ｃ、Ｒ２ｃ、Ｒ４ｃ、及びＲ５ｃのうち１つが架橋部分及び結合から選択され、前記結合が架橋部分に結合するように構成され；Ｒ１ｃ、Ｒ２ｃ、Ｒ４ｃ、及びＲ５ｃのうち残りの３つが、アルキル、ペルフルオロアルキル、ヘテロアルキル、アリール、及びアラルキルからそれぞれ独立して選択され、
Ｒ１ｄ、Ｒ２ｄ、Ｒ４ｄ、及びＲ５ｄが、アルキル、ペルフルオロアルキル、ヘテロアルキル、アリール、及びアラルキルからそれぞれ独立して選択され；
Ｒ３ａ、Ｒ６ａ、Ｒ３ｂ、Ｒ６ｂ、Ｒ３ｃ、Ｒ６ｃ、Ｒ３ｄ、及びＲ６ｄが、アルキル、ペルフルオロアルキル、ヘテロアルキル、アリール、アラルキル、及びヘテロアリールからそれぞれ独立して選択され；
Ｒ７ａ、Ｒ１０ａ、Ｒ１１ａ、Ｒ１４ａ、Ｒ７ｂ、Ｒ１０ｂ、Ｒ１１ｂ、Ｒ１４ｂ、Ｒ７ｃ、Ｒ１０ｃ、Ｒ１１ｃ、Ｒ１４ｃ、Ｒ７ｄ、Ｒ１０ｄ、Ｒ１１ｄ、及びＲ１４ｄが、アルキル、ペルフルオロアルキル、及びヘテロアルキルからそれぞれ独立して選択され；
Ｒ８ａ、Ｒ１２ａ、Ｒ８ｂ、Ｒ１２ｂ、Ｒ８ｃ、Ｒ１２ｃ、Ｒ８ｄ、及びＲ１２ｄが、水素、アルキル、ペルフルオロアルキル、及びヘテロアルキルからそれぞれ独立して選択され、
前記ポリマーが、ｒモルパーセントの式（ＩＶ−Ａ）の繰り返し単位、ｓモルパーセントの式（ＩＶ−Ｂ）の繰り返し単位、ｔモルパーセントの繰り返し単位（ＩＶ−Ｃ）、及びｕモルパーセントの繰り返し単位（ＩＶ−Ｄ）を含み、
ｒが１モルパーセント〜９５モルパーセントであり、
ｓが１モルパーセント〜５０モルパーセントであり、
ｔが１モルパーセント〜９５モルパーセントであり、
ｕが５モルパーセント〜９５モルパーセントであり、
ｒ＋ｓ＋ｔ＋ｕ＝１００％である、
架橋ポリマー。
【請求項１４】
前記架橋部分が、
【化７２】
2019530760.tif 000013
であり、
式中、Ｒ１２０、Ｒ１２１、Ｒ１２２、及びＲ１２３が、水素、アルキル、及びペルフルオロアルキルからそれぞれ独立して選択される、
請求項１〜１３のいずれか一項に記載の架橋ポリマー。
【請求項１５】
請求項１〜１４のいずれか一項に記載の架橋ポリマーを含む、イオン性膜、又はイオノマーであって、
前記イオノマーは、任意選択で、
燃料電池の、電解装置の、又は他の電気化学デバイスの触媒層に組み込まれた、イオノマー。